(57)【要約】【課題】地面等に敷設するだけで風雨に曝される外部環境においても少なくとも３年程度は形状を保持して雑草防止の機能を果たし、それ以後は土に還る環境に優しい雑草防止用ボードを提供することを目的とする。【解決手段】吸水性を有する木質繊維板の少なくとも片面に合成樹脂を網目状に塗布した雑草防止用ボードであり、湿式抄造された木質繊維を主体とする湿潤マットの表面に合成樹脂を網目状に塗布した後、熱処理することにより得られる。【選択図】  図１
2010207150.tif 000002
【特許請求の範囲】
【請求項１】
吸水性を有する木質繊維板の少なくとも片面に合成樹脂を網目状に塗布したことを特徴とする雑草防止用ボード。
【請求項２】
湿式抄造された木質繊維を主体とする湿潤マットを熱処理後、少なくとも片面に合成樹脂を網目状に塗布したことを特徴とする雑草防止用ボードの製造方法。
【請求項３】
湿式抄造された木質繊維を主体とする湿潤マットの表面に合成樹脂を網目状に塗布した後、熱処理することを特徴とする雑草防止用ボードの製造方法。
【発明の詳細な説明】
【技術分野】
【０００１】
本発明は、雑草防止を必要とする部分に敷設して雑草の発生を防止する、雑草防止用ボード及びその製造方法に関するものである。
【背景技術】
【０００２】
古くから雑草防止の方法として、敷き藁を雑草を防止しようとする地面に敷くことで、日光を遮断して地中にある雑草の成長を防止してきたが、敷き藁は数ヶ月で腐り耐久性の点で問題があった。
【０００３】
そのため、例えば実開平５−４８６８３、実開平６−１５４８０等に記載されているような合成樹脂製の材料が主体となる雑草防止マットやシートを用いることによって、敷き藁のように腐ることがなく耐久性に優れた雑草防止材を得ることができた。
【先行技術文献】
【特許文献】
【０００４】
【特許文献１】実開平５−４８６８３公報
【特許文献２】実開平６−１５４８０公報
【発明の概要】
【発明が解決しようとする課題】
【０００５】
しかし、これらの合成樹脂製のマットやシートは耐久性が向上するものの、不要になっても腐って土に還ることがない。例えば植林地では植林後、樹木が十分に成長するまでの３年間は、雑草に被われると樹木に日光が届かず成長を阻害するため、雑草を防止する必要があるが、それ以後土に還らない合成樹脂シートが残ることは環境上問題であると共に、山間部においてはシートの回収は実質的に不可能である。
【０００６】
本発明は、かかる問題点に鑑みなされたものであり、数年間は雑草防止の機能を持つが最終的には土に還る環境に優しい雑草防止用ボードを提供することを目的とする。
【課題を解決するための手段】
【０００７】
上記目的を解決するために、請求項１に係る雑草防止用ボードの発明は、吸水性を有する木質繊維板の少なくとも片面に合成樹脂を網目状に塗布したことを特徴とする。
【０００８】
請求項２に係る発明は、雑草防止用ボードの製造方法に関する発明で、湿式抄造された木質繊維を主体とする湿潤マットを熱処理後、少なくとも片面に合成樹脂を網目状に塗布したことを特徴とする。
【０００９】
請求項３に係る発明は、雑草防止用ボードの製造方法に関する発明で、湿式抄造された木質繊維を主体とする湿潤マットの表面に合成樹脂を網目状に塗布した後、熱処理することを特徴とする。
【発明の効果】
【００１０】
請求項１に係る発明によれば、木質繊維を主体としているので最終的には土に還ることのできる材料であり、吸水性に優れるため地面を被って日光は遮断するが雨水は地中に浸み込むため樹木の成長を妨げない。また、少なくとも片面に合成樹脂を網目状に塗布しているので、ボードの柔軟性を損なわず、風雨に曝される外部環境においても少なくとも３年程度は形状を保持して雑草防止用ボードとしての機能を果たすことができる。
【００１１】
請求項２に係る発明によれば、前記雑草防止用ボードの具体的な製造方法であって、湿式抄造された木質繊維を主体とする湿潤マットを熱処理後、合成樹脂を網目状に塗布することで一般に使用する木質繊維板を後加工によって樹脂強化した雑草防止用ボードを製造することができる。
【００１２】
さらに、請求項３に係る発明によれば、前記雑草防止用ボードの具体的な製造方法であって、湿式抄造された木質繊維を主体とする湿潤マットの表面に、まだ熱処理する前の状態で合成樹脂を網目状に塗布した後、マットと合成樹脂の熱処理を同時に行うので生産性に優れエネルギー消費の少ない製造が可能である。
【図面の簡単な説明】
【００１３】
【図１】本発明に係る雑草防止用ボードの正面図。
【図２】本発明に係る雑草防止用ボードの合成樹脂の塗布形状の一覧。
【図３】本発明に係る雑草防止用ボードの製造工程を示す図。
【図４】本発明に係る雑草防止用ボードの樹脂塗布方法を示す図。
【発明を実施するための形態】
【００１４】
以下、本発明を実施するための実施形態を図面に基づき説明する。もちろん本発明は本実施形態の記載内容に限られるものではない。
【００１５】
図１は本実施形態に係る雑草防止用ボードＡの正面図で、木質繊維板１の片面に合成樹脂２を網目形状に塗布することで、一定期間（約３年）外部に曝された状態で木質繊維板１がボード形状を保持できるようにしたものである。例えば図２（ｃ）〜（ｈ）に示すように網目の形状や間隔は特に限定しないが、図２（ａ）、（ｂ）に示すように合成樹脂を一方向のみに並列する形状はボードを十分に強化できない。また、図２（ｃ）（ｄ）のようにボードの形状に沿って直交方向に設けると片方がボードの抄造方向(繊維の向き)と同一方向となるので若干弱くなるので、図２（ｅ）〜（ｈ）のようにボードの抄造方向とずれた網目形状の塗布方法が好ましい。
【００１６】
木質繊維板１は、インシュレーションボード（湿式抄造で成形し、密度が０．３５ｇ／ｍ３未満のもの）、ＭＤＦ（乾式抄造で成形し、密度が０．３５ｇ／ｍ３以上のもの）、ハードボード（湿式抄造で成形し、密度が０．８０ｇ／ｍ３以上のもの）からなるが、インシュレーションボードは柔軟性があり凹凸の多い地面に対応し易く雨水を容易に透水できる点で最も好ましい。
【００１７】
木質繊維板１の表面に塗布する合成樹脂２としては特に限定はしないが、一例として、ＥＶＡ（エチレン−酢酸ビニル）、酢酸ビニル、でんぷん、ポバール、アクリルアマイド等が用いられる。
【００１８】
木質繊維板１への合成樹脂２の塗布方法としては、湿式抄造後に熱処理をした木質繊維板１に合成樹脂２を塗布する場合と、熱処理前の湿潤マット１３に塗布して合成樹脂２の熱処理も同時に行う場合がある。
【００１９】
本発明の雑草防止用ボードＡの製造方法を具体的に説明する。基材となる木質繊維板１はＪＩＳ  Ａ  ５９０５に基づく公知のインシュレーションボードの製造方法によるので、本発明の要点以外は概略のみ図３を用いて説明すると、木質繊維、接着剤、凝集剤、抄造用添加剤を水に混合分散させたスラリー１２を調整し、長網式または丸網式抄造機(図３は丸網式抄造機１１）によってスラリー１２をドラム１５に吸着しながらフォーミングプレス１４で湿潤マット１３を形成する。なお、雑草防止用ボードＡの透水性を高めるため通常インシュレーションボードの製造時に添加するサイズ剤を添加しないことが好ましい。
【００２０】
このように抄造された湿潤マット１３はロールコンベア１６上を搬送されて樹脂塗布スプレー１９で強化用の合成樹脂２が表面上に塗布される。その後、ウェットプレス１７で表面形状と含水率（１７０〜２３０％）が整えられ、熱風ドライヤー１８で１００〜２５０℃で熱処理（乾燥）し、接着剤の反応硬化、ボードの乾燥を十分行う。なお、樹脂塗布スプレー１９により湿潤マット１３への塗布を行わず、乾燥させた通常の木質繊維板１に後加工で合成樹脂２の塗布を行うこともできる。この時はホットメルト系の合成樹脂２が好ましい。
【００２１】
樹脂塗布スプレー１９に関して図４を用いて説明する。（ａ）に示すように樹脂塗布スプレー１９は複数のノズル２０を持ち、湿潤マット１３の搬送方向と直交する方向に前後に移動することにより、（ｂ）に示すように湿潤マット１３の斜め方向に合成樹脂２を塗布することができる。２つの樹脂塗布スプレー１９は夫々、湿潤マット１３の対向する側から逆方向に移動するので最終的に網目状に塗布することができる。樹脂塗布スプレー１９のノズル２０の本数、位置、移動速度を変更することで、所望の網目を得ることができる。合成樹脂２の塗布幅は１ｍｍ〜２０ｍｍ、塗布間隔は１０〜１００ｍｍの範囲で設定されるのが望ましい。また、特に合成樹脂液を噴霧する必要はなく、ノズル２０から垂流す方式は設備が簡易で良い。なお、樹脂塗布スプレー１９の位置はフォーミングプレス１４から熱風ドライヤー１８までの間で設置することができる。
【００２２】
得られた雑草防止用ボードＡは、厚さ５〜２０ｍｍ、密度０．２〜０．３５ｍ３の板材で取扱い易い大きさに切断され（例えば５００ｍｍ角）、必要に応じて植栽部分に孔加工を行うこともできる。また、本発明では少なくとも片面に合成樹脂を塗布すれば良いが、両面に塗布すれば耐久性がより高まる。
【産業上の利用可能性】
【００２３】
本発明は地面等に敷設するだけで雑草防止ができ、木質繊維を主体としているので、数年経過すれば土に還る環境に優しい雑草防止用ボードを提供することができるので、極めて有用で産業上の利用可能性が高い。
【符号の説明】
【００２４】
Ａ                          雑草防止用ボード
１                          木質繊維板
２                          合成樹脂
１１                        丸網抄造機      
１３                        湿潤マット
１８                        熱風ドライヤー
１９                        樹脂塗布スプレー
【図１】
2010207150.tif 000003
【図２】
2010207150.tif 000004
【図３】
2010207150.tif 000005
【図４】
2010207150.tif 000006